(57)【要約】【課題】使用定格に最適な蒸着パターンを有し、寿命、耐電流性、自己保安性が優れるフィルムコンデンサ用蒸着フィルム、そのフィルムを用いたフィルムコンデンサ、およびそのコンデンサを用いたインバータ装置を提供する。【解決手段】フィルムの長さ方向の一端縁部に非蒸着部１を残して蒸着金属を形成した誘電体フィルムであって、前記蒸着金属は非蒸着スリット２で細分化された多数の分割電極３ａ〜３ｃとそれを接続するヒューズ部４ａ〜４ｃで構成され、フィルムの幅方向において前記分割電極を接続するヒューズ部は前記非蒸着部からの距離が遠くなるにつれてヒューズ部の幅を太く形成している蒸着フィルムで、コンデンサに用いた時に長寿命、耐電流性、保安性の優れたフィルムコンデンサを得ることができる。【選択図】　図１
2004087648.tif 000002
【特許請求の範囲】
【請求項１】
フィルムの長さ方向の一端縁部に非蒸着部を残して蒸着金属を形成した誘電体フィルムにおいて、前記蒸着金属は非蒸着スリットで細分化された多数の分割電極とそれらを接続するヒューズ部で構成され、フィルムの幅方向における前記分割電極を接続するヒューズ部はフィルムの長さ方向の一端縁部の非蒸着部からの距離が遠くなるにつれてヒューズ部の幅を太くすることを特徴とする蒸着フィルム。
【請求項２】
フィルムの幅方向において細分化された分割電極の面積をフィルムの長さ方向の一端縁部の非蒸着部からの距離が近い順にＳ１、Ｓ２、Ｓ３・・・Ｓｎ、前記分割電極を接続するヒューズ部の幅をそれぞれＷ１、Ｗ２、Ｗ３、・・・Ｗｎとした時に、前記ヒューズ部の幅の比率は、Ｗ１：Ｗ２：Ｗ３：・・・：Ｗｎ＝Ｓ１：（Ｓ１＋Ｓ２）：（Ｓ１＋Ｓ２＋Ｓ３）：（Ｓ１＋Ｓ２＋Ｓ３＋・・・＋Ｓｎ）の順で前記非蒸着部からの距離が遠くなるにつれて大きくすることを特徴とする請求項１記載の蒸着フィルム。
【請求項３】
フィルムの長さ方向の一端縁部に非蒸着部を残して蒸着金属を形成した誘電体フィルムにおいて、前記蒸着金属は非蒸着スリットで細分化された多数の分割電極とそれを接続するヒューズ部で構成され、フィルムの幅方向における細分化された分割電極の面積を長さ方向の一端縁部の非蒸着部からの距離が近い順にＳ１、Ｓ２、Ｓ３・・・Ｓｎ、前記分割電極を接続するヒューズ部の幅をそれぞれＷ１、Ｗ２、Ｗ３、・・・Ｗｎ、フィルムの長さ方向に存在する前記ヒューズ部の本数をＮ１、Ｎ２、Ｎ３、・・・Ｎｎとした時に、前記ヒューズ幅の比率は、Ｗ１：Ｗ２：Ｗ３：・・・：Ｗｎ＝Ｓ１／Ｎ１：（Ｓ１＋Ｓ２）／Ｎ２：（Ｓ１＋Ｓ２＋Ｓ３）／Ｎ３：・・・：（Ｓ１＋Ｓ２＋Ｓ３＋・・・＋Ｓｎ）／Ｎｎに設定することを特徴とする蒸着フィルム。
【請求項４】
分割電極の形状が多角形状で、ヒューズ部は前記多角形状の辺に配置していることを特徴とする請求項１〜３のいずれかに記載の蒸着フィルム。
【請求項５】
ヒューズ部の幅を０．１ｍｍ〜２ｍｍの範囲に設定することを特徴とする請求項１〜４のいずれかに記載の蒸着フィルム。
【請求項６】
フィルムの長さ方向の一端縁部に非蒸着部を備え、かつ片面に金属を蒸着した誘電体フィルムの２枚を重ねて一対としたもの、あるいはフィルムの長さ方向の一端縁部に非蒸着部を備え、かつ両面に金属を蒸着した誘電体フィルムと金属を蒸着していない誘電体フィルムの２枚を重ねて一対としたものを巻回あるいは積層した素子の端面に引き出し電極を設けたものであって、前記一対の誘電体フィルム上の２つの蒸着金属面の少なくとも１面は非蒸着スリットで細分化された蒸着金属からなる多数の分割電極とそれを接続するヒューズ部で構成され、フィルムの幅方向において前記分割電極を接続するヒューズ部は前記非蒸着部からの距離が遠くなるにつれてヒューズ部の幅を太くするフィルムを用いたことを特徴とするフィルムコンデンサ。
【請求項７】
フィルムの幅方向において細分化された蒸着金属からなる分割電極の面積をフィルムの長さ方向の一端縁部の非蒸着部からの距離が近い順にＳ１、Ｓ２、Ｓ３・・・Ｓｎ、前記分割電極を接続するヒューズ部の幅をそれぞれＷ１、Ｗ２、Ｗ３、・・・Ｗｎとした時に、前記ヒューズ部の幅の比率は、Ｗ１：Ｗ２：Ｗ３：・・・：Ｗｎ＝Ｓ１：（Ｓ１＋Ｓ２）：（Ｓ１＋Ｓ２＋Ｓ３）：（Ｓ１＋Ｓ２＋Ｓ３＋・・・＋Ｓｎ）の順で前記非蒸着部からの距離が遠くなるにつれて大きくしていることを特徴とする請求項６記載のフィルムコンデンサ。
【請求項８】
フィルムの幅方向において細分化された蒸着金属からなる分割電極の面積をフィルムの長さ方向の一端縁部の非蒸着部からの距離が近い順にＳ１、Ｓ２、Ｓ３・・・Ｓｎ、前記分割電極を接続するヒューズ部の幅をそれぞれＷ１、Ｗ２、Ｗ３、・・・Ｗｎ、フィルムの長さ方向に存在する前記ヒューズ部の本数をＮ１、Ｎ２、Ｎ３、・・・Ｎｎとした時に、前記ヒューズ部の幅の比率は、Ｗ１：Ｗ２：Ｗ３：・・・：Ｗｎ＝Ｓ１／Ｎ１：（Ｓ１＋Ｓ２）／Ｎ２：（Ｓ１＋Ｓ２＋Ｓ３）／Ｎ３：・・・：（Ｓ１＋Ｓ２＋Ｓ３＋・・・＋Ｓｎ）／Ｎｎに設定するフィルムを用いたことを特徴とするフィルムコンデンサ。
【請求項９】
ヒューズ部の幅を０．１ｍｍ〜２ｍｍの範囲に設定することを特徴とする請求項６〜８のいずれかに記載のフィルムコンデンサ。
【請求項１０】
分割電極の形状が多角形状で、ヒューズ部は前記多角形状の辺に配置していることを特徴とする請求項６〜９のいずれかに記載のフィルムコンデンサ。
【請求項１１】
直流用途におけるフィルムの電位傾度を１００Ｖ／μｍ以上で、かつ３５０Ｖ／μｍ以下に設定することを特徴とする請求項６〜１０のいずれかに記載のフィルムコンデンサ。
【請求項１２】
請求項６〜１１のいずれかに記載のフィルムコンデンサを用いたことを特徴とするインバータ装置。
【発明の詳細な説明】
【０００１】
【発明の属する技術分野】
本発明は、電気機器用、産業用、電力用等の自己保安機構を有するフィルムコンデンサ用フィルム、フィルムコンデンサ、およびそのコンデンサを用いたインバータ装置に関するものである。
【０００２】
【従来の技術】
電極に蒸着金属を用いたメタライズドフィルムコンデンサはアルミ電解コンデンサよりも低損失、高耐圧、無極性、長寿命、温度特性が良好など優れた電気特性を有する。しかし、これまで誘電体フィルムの薄膜化に限界があったことと、フィルムの誘電率が小さいことから、電解コンデンサと同等の静電容量を得ようとすると、どうしてもサイズが大きくなるという課題を有していた。
【０００３】
しかし、近年、電気機器を従来よりも省エネ化、高寿命化し、なおかつ安全性も向上させたいという要望が高まってきたことから、これまでアルミ電解コンデンサを使用していたインバータ回路などの直流回路にもメタライズドフィルムコンデンサを使用する動きがでてきている。
【０００４】
駆動用電解液を内蔵しているアルミ電解コンデンサは、電解液のドライアップを避けることが困難であることから、フィルムコンデンサよりも寿命が短い。そのため、アルミ電解コンデンサを使用している電気機器は電解コンデンサの寿命がその機器の寿命を決めてしまうため、長期使用する際にはコンデンサを一定期間で交換する必要があった。また、アルミ電解コンデンサは誘電体である酸化皮膜の高耐圧化が困難であったことから、せいぜい４５０Ｖ定格が限度であった。また、電解コンデンサは電解液の抵抗成分が大きいため、リップル電流による発熱が大きい。従って、平滑用途では容量を大きくし直列抵抗成分を低下させて使用しなければならず、６０Ａ以上の高リップル電流の回路ではサイズパフォーマンスが良くなかった。
【０００５】
一方、メタライズドフィルムコンデンサは極めて寿命が長いことから、長期使用においても交換する必要がないため電気機器のメンテナンスが容易になる。さらに、フィルムコンデンサは誘電体のフィルムの耐圧が高いため４５０Ｖ以上の高い電圧のインバータ回路にも使用可能である。そのため、フィルムコンデンサを用いてインバータを高電圧化し効率を向上させることによって、機器の省エネ化が図れる。また、フィルムコンデンサは損失が小さく耐リップル性に優れている。
【０００６】
上記のようなフィルムコンデンサの長所を生かして市場のニーズに対して期待に応えていくためには、これまでよりも薄い誘電体フィルムを用いることによってフィルムコンデンサをアルミ電解コンデンサ並に小型化し、信頼性や安全性をさらに高める必要がある。
【０００７】
小型化するためには、従来よりも薄いフィルムを使用しなければならないことから、金属蒸着した誘電体フィルムの電位傾度（１μｍ当たりの耐圧）を増加させることが必要となる。また、信頼性や安全性をさらに高めるには、蒸着金属の形成方法が重要なポイントとなる。
【０００８】
誘電体フィルムを薄くしていくと、フィルム中に電気的弱点部が存在する確率が増加する。このような弱点部があってもコンデンサとして正常に機能させるために、次のような２つの方法を用いることが一般的である。
【０００９】
一つは、蒸着膜の厚みを薄くし自己回復（セルフヒーリング）性を向上させることである。自己回復性とは、ショート等で電気的弱点部に過大な電流が流れた際の発熱によって、弱点部周囲の蒸着膜が蒸発飛散し、瞬時に絶縁回復する現象のことである。この性質が鋭敏に働き、自己回復時のクリアリングエネルギーが比較的小さい場合は、弱点部から絶縁破壊が進行しにくいのでコンデンサに大きなダメージを与えることなく正常状態で使用し続けることができる。
【００１０】
もう一つは、蒸着金属電極の形成の際にオイル印刷工法等を利用し、非蒸着スリットを格子状に多数設けることによって多数の分割電極とそれらを接続するヒューズ部からなるパターン蒸着電極を形成することである（例えば、特開平１０−１５４６３１号公報参照）。
【００１１】
図６、図７に、パターン蒸着された金属電極を有する蒸着フィルムの従来例を示す。図６は、分割電極の形状が四角形の蒸着パターンであり、図７は、菱形と三角形を用いた蒸着パターンである。図中、２０、３０はフィルムの長さ方向の一端縁部に設けた非蒸着部、２１、３１は非蒸着スリット、２２、３２は分割電極、２３、３３はフィルムの幅方向の分割電極を接続するヒューズ部、２４、３４は引き出し電極に最も近いヒューズ部、２５はフィルムの長さ方向の分割電極を接続するヒューズ部、２６、３５はフィルムコンデンサとした時に引き出し電極であるメタリコンに接する部分である。
【００１２】
これまでの従来例では、引き出し電極に最も近いヒューズ部２４、３４をその他のヒューズ部２３、２５、３３よりも太くしておいて、前記ヒューズ部２３、２５、３３は場所に関わらずそのヒューズ部の幅を一律にするのが一般的であった（例えば、特開平８−２５０３６７号公報参照）。
【００１３】
図６や図７のようにパターン蒸着電極を採用すると、ショートした弱点部に向かって周りの分割電極からもヒューズ部を通って過大な電流が流れ込み、その大きな電流によって分割電極を接続しているヒューズ部が切れて全体のコンデンサから弱点部を有する分割コンデンサを切り離すことができる。このようにしておくと、前述した自己回復作用が鋭敏に働かなかったとしても、弱点部を有する分割コンデンサがヒューズ部の溶断によって瞬時に電気的に切り離されることで、わずかに容量は減少するもののコンデンサとして正常に使用し続けることができる。
【００１４】
よって、分割電極面積を小さくすればするほど、同じ使用電圧における長期使用時の容量減少は小さくなる。すなわち、分割電極を小さくすれば誘電体フィルムの電位傾度を高くすることができるので、コンデンサの長寿命化が図れる。
【００１５】
さらに、パターン蒸着によって分割電極の構成にしておくと、例えコンデンサに異常が発生してもヒューズ部が連鎖的に切れて静電容量がなくなるという自己保安機構が働くので、発火や発煙の心配がなく安全性の高いコンデンサが得られる。
【００１６】
しかしながら、図６や図７において分割電極のヒューズ部が細すぎて鋭敏過ぎると正常な使用状態で静電容量が減少し過ぎることになる。また、ヒューズ部が太くて切れ難いと、自己保安機構が機能せず発煙や発火を引き起こす要因となる。
【００１７】
さらに、電位傾度を増加させるためにフィルムの幅方向の分割電極数を増加し抵抗成分であるヒューズ部の本数を増加させると、コンデンサの発熱量が大きくなってしまう短所がある。
【００１８】
また、弱点部が短絡したような過度的状況においては弱点部のある分割電極の周りのヒューズ部だけが切れるのが理想であるが、短絡電流によるエネルギーが極めて大きい場合、切れる必要のない弱点部に隣接していないヒューズ部も容易に溶断し容量減少が大きくなる場合がある。
【００１９】
また、メタライズドフィルムコンデンサをインバータ回路において平滑用途で使用する際には、フィルムコンデンサに数十Ａ〜数百Ａという大きなリップル電流が流れる。このようなリップル電流の値によっても、最適蒸着パターンを理論的に設計する必要がある。さらに予期される急峻な突入電流に対する最適パターン設計も必要である。
【００２０】
以上のようなことから、使用条件の様々な状況において求める性能を満たすバランスのとれたパターン蒸着電極の設計が必要であった。
【００２１】
しかし、パターン蒸着電極を有する自己保安機構付きメタライズドフィルムコンデンサについて、これまで様々なものが発明提案されているが、蒸着電極パターンに対して使用定格に最適になるように理論的に設計されているものはほとんど皆無であった。
【００２２】
上記のような課題に対しては、これまで種類の異なる蒸着パターンを有するサンプルコンデンサの試作を数多く行ない、多くのサンプルパターンの中から様々な試験結果を総合的に見たうえで最良のパターンを選定していた。よって、これまでは試作や評価に膨大な工数と時間をかけていたにもかかわらず、高電位傾度、保安性、低発熱、耐電流性などの求める複数の性能に対してバランスのとれた最適パターン蒸着に関する理論的な設計はできていなかった。
【００２３】
【発明が解決しようとする課題】
上記従来の技術の問題点に鑑み、本発明が解決しようとする課題は、使用定格に最適な蒸着パターンを有する自己保安機構付きフィルムコンデンサ用蒸着フィルム、そのフィルムを用いたフィルムコンデンサ、およびそのフィルムコンデンサを用いたインバータ装置を提供することにある。
【００２４】
【課題を解決するための手段】
上記の目的を達成するために本発明の蒸着フィルムは、フィルムの長さ方向の一端縁部に非蒸着部を残して蒸着金属を形成した誘電体フィルムであって、前記蒸着金属は非蒸着スリットで細分化された多数の分割電極とそれを接続するヒューズ部で構成され、フィルムの幅方向において前記分割電極を接続するヒューズ部はフィルムの長さ方向の一端縁部の非蒸着部からの距離が遠くなるにつれてヒューズ部の幅を太くすることを特徴としている。
【００２５】
また、本発明の蒸着フィルムは、フィルムの幅方向において細分化された分割電極の面積をフィルムの長さ方向の一端縁部の非蒸着部からの距離が近い順にＳ１、Ｓ２、Ｓ３・・・Ｓｎ、前記分割電極を接続するヒューズ部の幅をそれぞれＷ１、Ｗ２、Ｗ３、・・・Ｗｎとした時に、前記ヒューズ部の幅の比率は、Ｗ１：Ｗ２：Ｗ３：・・・：Ｗｎ＝Ｓ１：（Ｓ１＋Ｓ２）：（Ｓ１＋Ｓ２＋Ｓ３）：（Ｓ１＋Ｓ２＋Ｓ３＋・・・＋Ｓｎ）の順で前記非蒸着部からの距離が遠くなるにつれて大きくすることを特徴としている。
【００２６】
また、本発明の蒸着フィルムは、フィルムの長さ方向の一端縁部に非蒸着部を残して蒸着金属を形成した誘電体フィルムであって、前記蒸着金属は非蒸着スリットで細分化された多数の分割電極とそれを接続するヒューズ部で構成され、フィルムの幅方向において細分化された分割電極の面積をフィルムの長さ方向の一端縁部の非蒸着部からの距離が近い順にＳ１、Ｓ２、Ｓ３・・・Ｓｎ、前記分割電極を接続するヒューズ部の幅をそれぞれＷ１、Ｗ２、Ｗ３、・・・Ｗｎ、フィルムの長さ方向に存在する前記分割電極のヒューズ部の本数をＮ１、Ｎ２、Ｎ３、・・・Ｎｎとした時に、前記ヒューズ部の幅の比率は、Ｗ１：Ｗ２：Ｗ３：・・・：Ｗｎ＝Ｓ１／Ｎ１：（Ｓ１＋Ｓ２）／Ｎ２：（Ｓ１＋Ｓ２＋Ｓ３）／Ｎ３：・・・：（Ｓ１＋Ｓ２＋Ｓ３＋・・・＋Ｓｎ）／Ｎｎに設定することを特徴としている。
【００２７】
また、本発明の蒸着フィルムは、分割電極の形状が多角形状で、ヒューズ部は前記多角形状の辺に配置していることを特徴としている。
【００２８】
上記の目的を達成するために本発明のフィルムコンデンサは、フィルムの長さ方向の一端縁部に非蒸着部を備え、かつ片面に金属を蒸着した誘電体フィルムの２枚を重ねて一対としたもの、あるいはフィルムの長さ方向の一端縁部に非蒸着部を備え、かつ両面に金属を蒸着した誘電体フィルムと金属を蒸着していない誘電体フィルムの２枚を重ねて一対としたものを巻回あるいは積層した素子の端面に引き出し電極を設けたものであって、前記一対の誘電体フィルム上の２つの蒸着金属面の少なくとも１面は非蒸着スリットで細分化された蒸着金属からなる分割電極とそれを接続するヒューズ部で構成され、フィルムの幅方向において前記分割電極を接続するヒューズ部はフィルムの幅方向の一端縁部の非蒸着部からの距離が遠くなるにつれてヒューズ部の幅を太くしていることを特徴としている。
【００２９】
また、本発明のフィルムコンデンサは、フィルムの幅方向において細分化された蒸着金属からなる分割電極の面積を長さ方向の一端縁部の非蒸着部からの距離が近い順にＳ１、Ｓ２、Ｓ３・・・Ｓｎ、前記分割電極を接続するヒューズ部の幅をそれぞれＷ１、Ｗ２、Ｗ３、・・・Ｗｎとした時に、前記ヒューズ部の幅の比率は、Ｗ１：Ｗ２：Ｗ３：・・・：Ｗｎ＝Ｓ１：（Ｓ１＋Ｓ２）：（Ｓ１＋Ｓ２＋Ｓ３）：（Ｓ１＋Ｓ２＋Ｓ３＋・・・＋Ｓｎ）の順で前記非蒸着部からの距離が遠くなるにつれて大きくしていることを特徴とするものである。
【００３０】
また、本発明のフィルムコンデンサは、フィルムの幅方向において細分化された蒸着金属からなる分割電極の面積を長さ方向の一端縁部の非蒸着部からの距離が近い順にＳ１、Ｓ２、Ｓ３・・・Ｓｎ、前記分割電極を接続するヒューズ部の幅をそれぞれＷ１、Ｗ２、Ｗ３、・・・Ｗｎ、フィルムの長さ方向に存在する前記分割電極のヒューズ部の本数をＮ１、Ｎ２、Ｎ３、・・・Ｎｎとした時に、前記ヒューズ部の幅の比率は、Ｗ１：Ｗ２：Ｗ３：・・・：Ｗｎ＝Ｓ１／Ｎ１：（Ｓ１＋Ｓ２）／Ｎ２：（Ｓ１＋Ｓ２＋Ｓ３）／Ｎ３：・・・：（Ｓ１＋Ｓ２＋Ｓ３＋・・・＋Ｓｎ）／Ｎｎに設定することを特徴としている。
【００３１】
また、本発明のフィルムコンデンサは、ヒューズ部の幅を０．１ｍｍ〜２ｍｍの範囲に設定することを特徴としている。
【００３２】
また、本発明のフィルムコンデンサは、分割電極の形状が多角形状で、ヒューズ部は前記多角形状の辺に配置していることを特徴としている。
【００３３】
また、本発明のフィルムコンデンサは、直流用途におけるフィルムの電位傾度を１５０Ｖ／μｍ以上で、かつ３５０Ｖ／μｍ以下に設定することを特徴としている。
【００３４】
また、本発明のインバータ装置は、請求項６〜１１のいずれかに記載のフィルムコンデンサを用いることを特徴としている。
【００３５】
【発明の実施の形態】
上記した本発明の目的は、各請求項に記載した構成を実施の形態とすることにより達成できるので、以下には各請求項の構成にその構成による作用効果を併記し併せて請求項記載の構成のうち説明を必要とする特定用語については詳細な説明を加えて、本発明における実施の形態の説明とする。
【００３６】
本発明の請求項１に記載の発明は、フィルムの長さ方向の一端縁部に非蒸着部を残して蒸着金属を形成した誘電体フィルムであって、前記蒸着金属は非蒸着スリットで細分化された多数の分割電極とそれを接続するヒューズ部で構成され、フィルムの幅方向において前記分割電極を接続するヒューズ部は長さ方向の一端縁部の非蒸着部からの距離が遠くなるにつれてヒューズ部の幅を太くしている蒸着フィルムで、コンデンサに用いた時にヒューズ部に流れる電流の密度を均一化することができる。
【００３７】
本発明の請求項２に記載の発明は、フィルムの幅方向において細分化された分割電極の面積をフィルムの長さ方向の一端縁部の非蒸着部からの距離が近い順にＳ１、Ｓ２、Ｓ３・・・Ｓｎ、前記分割電極を接続するヒューズ部の幅をそれぞれＷ１、Ｗ２、Ｗ３、・・・Ｗｎとした時に、前記ヒューズ部の幅の比率は、Ｗ１：Ｗ２：Ｗ３：・・・：Ｗｎ＝Ｓ１：（Ｓ１＋Ｓ２）：（Ｓ１＋Ｓ２＋Ｓ３）：（Ｓ１＋Ｓ２＋Ｓ３＋・・・＋Ｓｎ）の順で前記非蒸着部からの距離が遠くなるにつれて大きくする蒸着フィルムで、コンデンサに用いた時にヒューズ部に流れる電流の密度を均一化することができる。
【００３８】
本発明の請求項３に記載の発明は、フィルムの長さ方向の一端縁部に非蒸着部を残して蒸着金属を形成した誘電体フィルムであって、前記蒸着金属は非蒸着スリットで細分化された分割電極とそれを接続するヒューズ部で構成され、フィルムの幅方向において細分化された分割電極の面積をフィルムの長さ方向の一端縁部の非蒸着部からの距離が近い順にＳ１、Ｓ２、Ｓ３・・・Ｓｎ、前記分割電極を接続するヒューズ部の幅をそれぞれＷ１、Ｗ２、Ｗ３、・・・Ｗｎ、フィルムの長さ方向に存在する前記ヒューズ部の本数をＮ１、Ｎ２、Ｎ３、・・・Ｎｎとした時に、前記ヒューズ部の幅の比率は、Ｗ１：Ｗ２：Ｗ３：・・・：Ｗｎ＝Ｓ１／Ｎ１：（Ｓ１＋Ｓ２）／Ｎ２：（Ｓ１＋Ｓ２＋Ｓ３）／Ｎ３：・・・：（Ｓ１＋Ｓ２＋Ｓ３＋・・・＋Ｓｎ）／Ｎｎに設定する蒸着フィルムで、コンデンサに用いた時にヒューズに流れる電流の密度を均一化することができる。
【００３９】
本発明の請求項４に記載の発明は、分割電極の形状が多角形状で、ヒューズ部は前記多角形状の辺に配置している蒸着フィルムで、安定してヒューズ部の動作を働かすことができる。
【００４０】
本発明の請求項５に記載の発明は、ヒューズ部の幅を０．１ｍｍ〜２ｍｍの範囲に設定するフィルムコンデンサ用フィルムで、自己保安機構を容易に働かすことができる。
【００４１】
本発明の請求項６に記載の発明は、フィルムの長さ方向の一端縁部に非蒸着部を備え、かつ片面に金属を蒸着した誘電体フィルムの２枚を重ねて一対としたもの、あるいはフィルムの長さ方向の一端縁部に非蒸着部を備え、かつ両面に金属を蒸着した誘電体フィルムと金属を蒸着していない誘電体フィルムの２枚を重ねて一対としたものを巻回あるいは積層した素子の端面に引き出し電極を設けたものであって、前記一対の誘電体フィルム上の２つの蒸着金属面の少なくとも１面は非蒸着スリットで細分化された蒸着金属からなる分割電極とそれを接続するヒューズ部で構成され、フィルムの幅方向において前記分割電極を接続するヒューズ部はフィルムの長さ方向の一端縁部の非蒸着部からの距離が遠くなるにつれてヒューズ部の幅を太くしているフィルムコンデンサで、要求特性に対してバランスのとれたヒューズ幅を有するコンデンサが得られる。
【００４２】
本発明の請求項７に記載の発明は、フィルムの幅方向において細分化された蒸着金属からなる分割電極の面積を長さ方向の一端縁の非蒸着部からの距離が近い順にＳ１、Ｓ２、Ｓ３・・・Ｓｎ、前記分割電極を接続するヒューズ部の幅をそれぞれＷ１、Ｗ２、Ｗ３、・・・Ｗｎとした時に、前記ヒューズ部の幅の比率は、Ｗ１：Ｗ２：Ｗ３：・・・：Ｗｎ＝Ｓ１：（Ｓ１＋Ｓ２）：（Ｓ１＋Ｓ２＋Ｓ３）：（Ｓ１＋Ｓ２＋Ｓ３＋・・・＋Ｓｎ）の順で前記非蒸着部からの距離が遠くなるにつれて大きくするフィルムを用いたフィルムコンデンサで、各ヒューズ部に流れる電流量に対して最適なヒューズ部の幅をとることができる。
【００４３】
本発明の請求項８に記載の発明は、フィルムの幅方向において細分化された蒸着金属からなる分割電極の面積をフィルムの長さ方向の一端縁部の非蒸着部からの距離が近い順にＳ１、Ｓ２、Ｓ３・・・Ｓｎ、前記分割電極を接続するヒューズ部の幅をそれぞれＷ１、Ｗ２、Ｗ３、・・・Ｗｎ、フィルムの長さ方向に存在する前記分割電極のヒューズ部の本数をＮ１、Ｎ２、Ｎ３、・・・Ｎｎとした時に、前記ヒューズ部の幅の比率は、Ｗ１：Ｗ２：Ｗ３：・・・：Ｗｎ＝Ｓ１／Ｎ１：（Ｓ１＋Ｓ２）／Ｎ２：（Ｓ１＋Ｓ２＋Ｓ３）／Ｎ３：・・・：（Ｓ１＋Ｓ２＋Ｓ３＋・・・＋Ｓｎ）／Ｎｎに設定するフィルムを用いたフィルムコンデンサで、各ヒューズ部に流れる電流量に対して最適なヒューズ部の幅をとることができる。
【００４４】
本発明の請求項９に記載の発明は、ヒューズ部の幅を０．１ｍｍ〜２ｍｍの範囲に設定するフィルムを用いたフィルムコンデンサで、定常状態でヒューズ部が容易に切れず、なおかつ切れなければならない電流値では必ず切れる作用を有する。
【００４５】
本発明の請求項１０に記載の発明は、分割電極の形状が多角形状で、ヒューズ部は前記多角形状の辺に配置しているフィルムを用いたフィルムコンデンサで、切れて欲しいヒューズ部だけを確実に溶断することができる。
【００４６】
本発明の請求項１１に記載の発明は、直流用途におけるフィルムの電位傾度を１５０Ｖ／μｍ以上で、かつ３５０Ｖ／μｍ以下に設定するフィルムを用いたフィルムコンデンサで、小さくすることが可能になる。
【００４７】
本発明の請求項１２に記載の発明は、請求項６〜１１のいずれかに記載のフィルムコンデンサを用いたインバータ装置で、コンデンサの単位体積当たりに流せる電流を大きくすることが可能になる。
【００４８】
（実施の形態１）
以下に本実施の形態１について、図面を参照しながら説明する。図１は本実施の形態１で説明するフィルムコンデンサに使用する蒸着フィルム表面の模式図で、図２は図１の蒸着フィルムを用いたフィルムコンデンサの模式図である。まず、目的とする蒸着フィルムおよびフィルムコンデンサの構成を図１、図２を用いて詳細に説明する。
【００４９】
図１において、１は誘電体フィルムであるポリプロピレン（ＰＰ）フィルムの長さ方向の一端縁部に設けた非蒸着部で、２はポリプロピレンフィルムにオイル転写によって形成した四角形の非蒸着スリットである。また、３ａ、３ｂ、３ｃは非蒸着スリット２により分割された多数の分割蒸着金属からなる分割電極で、各々の分割電極の面積Ｓ１、Ｓ２、Ｓ３は全て等しく１０ｍｍ×１０ｍｍ＝１００ｍｍ２としてある。前記分割蒸着金属にはアルミニウムを用い、ポリプロピレンフィルムの片面のみに蒸着金属を形成してある。
【００５０】
４ａ、４ｂ、４ｃはそれぞれフィルムの幅方向における非蒸着スリット２の中央部に形成して各分割電極３ａ〜３ｃを電気的に接続する自己保安機構（または自己保安機能とも云う）を成す第１ヒューズ部、第２ヒューズ部、第３ヒューズ部で、それぞれのヒューズ部の幅は、Ｗ１＝０．２ｍｍ、Ｗ２＝０．４ｍｍ、Ｗ３＝０．６ｍｍとした。５はフィルムの長さ方向の多数の分割電極を接続するヒューズ部で、そのヒューズ幅は０．５ｍｍとした。６は引出し電極であるメタリコンと接触する部分である。
【００５１】
また、図２において、７は図１で説明した蒸着金属パターンを有する誘電体フィルムである片面蒸着金属化ポリプロピレンフィルム、８は端縁部以外の片面全体に金属蒸着した誘電体フィルムである片面金属化ポリプロピレンフィルムである。図２のように本実施の形態１におけるフィルムコンデンサは、蒸着金属パターンのある片面蒸着金属化ポリプロピレンフィルム７とパターンのない片面全体金属化ポリプロピレンフィルム８の２枚をフィルムの一端縁部の非蒸着部１が重ならないような向きに重ねて１対として巻回（積層してもよい）し、その巻回物の２つの端面に亜鉛を溶射することにより引き出し電極９であるメタリコン電極を形成してある。１０はメタリコン電極９から導出した電極リードである。
【００５２】
本実施の形態１で用いた誘電体フィルムであるポリプロピレンフィルムのマイクロメータ法による厚みは３．２μｍであり、試作コンデンサの静電容量は３００μＦである。また、フィルムの幅方向の分割電極の面積Ｓ１〜Ｓ３は等しくしたことから、本実施の形態１では、フィルムの幅方向の分割電極３ａ〜３ｃを接続する第１のヒューズ部４ａ〜第３のヒューズ部４ｃのヒューズ幅Ｗ１〜Ｗ３を、Ｗ１：Ｗ２：Ｗ３＝Ｓ１：Ｓ１＋Ｓ２：Ｓ１＋Ｓ２＋Ｓ３＝１：２：３＝０．２ｍｍ：０．４ｍｍ：０．６ｍｍの比率で、ポリプロピレンフィルムの長さ方向の一端縁部に設けた非蒸着部１から遠くなるにつれて太くなるように設定した。
【００５３】
コンデンサ使用時に各々のヒューズ部４ａ〜４ｃに流れる電流は、そのヒューズ部によって分担される容量比によって決まるので、上記のようなヒューズ幅に設計しておけばフィルム幅方向における４ａ〜４ｃの各ヒューズ部の定常状態における電流密度を等しくすることができる。
【００５４】
ヒューズ部の幅の絶対値は、定常状態に流れる電流では切れない幅で、なおかつ定格電圧印加時（６００Ｖ）の充電および放電電流でも切れない幅に設定する必要がある。本実施の形態１では、ヒューズ幅を決定する際に様々な幅の蒸着膜ヒューズの溶断テストを行ない、ヒューズ幅の絶対値を決定した。
【００５５】
表１に、本実施の形態１のコンデンサに６００Ｖの直流電圧を印加し、１０ｋＨｚで４０Ａ（実効値）のリップル電流を印加した際の加速寿命試験２０００時間後におけるコンデンサの容量減少率（ΔＣ／Ｃ）を示す（５個の平均値）。また、表１に直流電圧６００Ｖによる充放電試験時のコンデンサの容量減少率（５個の平均値）と２時間おきに５０Ｖずつ電圧を上昇させたステップアップ試験によって保安性を確認した結果を示す。
【００５６】
充放電試験は、直流電圧６００Ｖで充電後、強制短絡することを１０回繰返した後の容量を測定し、初期容量からの減少率を算出した。ステップアップ試験においては、直流電圧６００Ｖぐらいから容量が減少し始めて直流電圧８００Ｖまでに発火や発煙せずに完全にヒューズ部が溶断して容量がほぼ０になったものを◎（合格）とし、直流電圧９００Ｖぐらいから容量が減少し始めて直流電圧１３００Ｖまでに発火や発煙せずに完全にヒューズ部が溶断して容量がほぼ０になったものを○（合格）とし、直流電圧１０００Ｖぐらいから容量が減少し始めるが直流電圧１３００Ｖまで電圧を上昇させても容量は８０％程度しか減少しないものを△（不合格）とし、途中でショートや発煙したものを×（不合格）とした。
【００５７】
【表１】
2004087648.tif 000003
【００５８】
本実施の形態１では、フィルムの幅方向の分割電極の面積比率に従ってヒューズ部の幅比率を非蒸着部１から近い順に１：２：３として定常状態で各ヒューズ部に流れる電流の電流密度を等しくなるようにしたが、本発明では前記比率に限定されるものではなく自己保安機構が働く範囲のヒューズ部の幅で、メタリコンに近いほどヒューズ幅が太くなっているものであれば良い。
【００５９】
また、本実施の形態１では、フィルムの全面に均一厚みのアルミニウムを蒸着したが、本発明は蒸着膜厚によって何ら限定されるものではない。例えば、メタリコンに接する付近の蒸着金属の膜厚を厚くしたヘビーエッジ蒸着を用いると、メタリコンとの接触抵抗が向上するので好適である。
【００６０】
また、本実施の形態１では、蒸着金属としてアルミニウムを用いたが、本発明ではアルミニウムに限定されるものではなく他の蒸着した金属であっても良いことは言うまでもない。例えば、アルミニウムと亜鉛の合金、亜鉛などでも良い。
【００６１】
また、本実施の形態１では、片面蒸着したポリプロピレンフィルムについて記載したが、本発明ではフィルムの片面に金属蒸着したパターンに限定されるものではなく、両面蒸着したフィルムと蒸着していないフィルムの２枚を１対とした場合でも良いことは言うまでもない。
【００６２】
また、誘電体フィルムもポリプロピレンに限定されるものではなく、ポリエチレンテレフタレートなどのポリエステルフィルム、ポリフェニレンサルファイドフィルム、ポリスチレンフィルムなどの高分子フィルムでも良い。
【００６３】
また、本実施の形態１のようにヒューズ部の位置は多角形の辺に配置した時に、多角形のコーナーに配置する場合よりもばらつきなく、安定してヒューズ動作が働き、設計が容易になる。よって、本発明は、多角形の辺の位置にヒューズ部を配置するもので、かつヒューズ幅が引き出し電極に近くなるにつれて太くなっているものを含むことは言うまでもない。
【００６４】
また、本実施の形態１では、電位傾度が１２５Ｖ／μｍの場合を述べたが、本発明はこれに限定されるものではなく、電位傾度が１００Ｖ／μｍ〜３５０Ｖ／μｍで、ヒューズ部の幅が０．１〜２ｍｍまでの設計であれば、本実施の形態１のような効果が得られることを実験で確認した。
【００６５】
（実施の形態２）
以下に本実施の形態２について、図面を参照しながら説明する。図３は本実施の形態２で説明するフィルムコンデンサに使用する蒸着フィルム表面の模式図で、図４は図３の蒸着フィルムを用いたコンデンサの模式図である。まず、目的とする蒸着フィルムおよびフィルムコンデンサの構成を図３、図４を用いて詳細に説明する。
【００６６】
図３において、１１は誘電体フィルムであるポリプロピレンフィルムの長さ方向の一端縁部に設けた非蒸着部で、１２はポリプロピレンフィルムにオイル転写によって形成した非蒸着スリットである。また、１３ａ、１３ｂ、１３ｃ、１３ｄは非蒸着スリット１２によって分割された多数の蒸着金属からなる三角形及び菱形の分割電極である。１４ａ、１４ｂ、１４ｃ、１４ｄはそれぞれポリプロピレンフィルムの幅方向における非蒸着スリット１２の中央部に形成して各分割電極１３ａ〜１３ｄを電気的に接続する自己保安機構を成す第１のヒューズ部、第２のヒューズ部、第３のヒューズ部、第４のヒューズ部である。１５は引出し電極であるメタリコンと接触する部分である。蒸着金属には亜鉛を用い、図３においては、ポリプロピレンフィルムの片面のみに蒸着金属を形成してある。
【００６７】
本実施の形態２において、フィルムの幅方向における細分化された分割電極１３ａ、１３ｂ、１３ｃ、１３ｄの面積を非蒸着部１１からの距離が近い順にＳ１、Ｓ２、Ｓ３、Ｓ４、前記分割電極１３ａ〜１３ｄを接続する第１のヒューズ部１４ａ〜第４のヒューズ部１４ｄの幅をそれぞれＷ１、Ｗ２、Ｗ３、Ｗ４、ポリプロピレンフィルムの長さ方向（例えば図３に示す所定の長さの単位において）に存在する第１のヒューズ部１４ａ〜第４のヒューズ部１４ｄのヒューズ本数をＮ１、Ｎ２、Ｎ３、Ｎ４とすると、各分割電極１３ａ〜１３ｄの面積Ｓ１：Ｓ２：Ｓ３：Ｓ４＝１：２：２：１であり、前記ヒューズ本数Ｎ１：Ｎ２：Ｎ３：Ｎ４＝２：２：２：１である。
【００６８】
本実施の形態２では、第１のヒューズ部１４ａ〜第４のヒューズ部１４ｄに流れる電流の電流密度を等しくするために、ヒューズ部の幅の比率を、Ｗ１：Ｗ２：Ｗ３：Ｗ４をＳ１／Ｎ１：（Ｓ１＋Ｓ２）／Ｎ２：（Ｓ１＋Ｓ２＋Ｓ３）／Ｎ３：（Ｓ１＋Ｓ２＋Ｓ３＋Ｓ４）／Ｎ４＝１／２：３／２：５／２：６／１＝１：３：５：１２となるようにした。それぞれのヒューズ部の幅は、Ｗ１＝０．１ｍｍ、Ｗ２＝０．３ｍｍ、Ｗ３＝０．５ｍｍ、Ｗ４＝１．２ｍｍに設定した。
【００６９】
図４において、１６は図３で説明した蒸着金属パターンを有する片面金属化ポリプロピレンフィルムで、１７は端縁部以外の片面全体を蒸着した片面全体金属化ポリプロピレンフィルムである。図４のように本実施の形態２のフィルムコンデンサは、蒸着金属パターンのある片面金属化ポリプレピレンフィルム１６とパターンのない片面全体金属化ポリプロピレンフィルム１７の２枚を非蒸着部１１が重ならないような向きに重ねて１対として巻回（積層してもよい）し、その巻回物の２つの端面に亜鉛を溶射することにより引き出し電極９であるメタリコン電極を形成してある。１０は電極リードである。
【００７０】
本実施の形態２で用いた誘電体フィルムであるポリプロピレンフィルムの厚みは、実施の形態１と同じにした。試作コンデンサの静電容量は３００μＦである。
【００７１】
コンデンサ使用時に各々のヒューズ部に流れる電流は、そのヒューズ部によって分担される容量比とフィルムの長さ方向のヒューズ部本数によって決まるので、上記のようなヒューズ幅に設計しておけばポリプロピレンフィルムの幅方向における１４ａ〜１４ｄの各ヒューズ部の電流密度を等しくすることができる。
【００７２】
表１に、本実施の形態２のコンデンサに６００Ｖの直流電圧を印加し、１０ｋＨｚで４０Ａ（実効値）のリップル電流を印加した際の加速寿命試験２０００時間後におけるコンデンサの容量減少率（ΔＣ／Ｃ）を示す（５個の平均値）。また、表１に直流電圧６００Ｖによる充放電試験時のコンデンサの容量減少率（５個の平均値）と２時間おきに５０Ｖずつ電圧を上昇させたステップアップ試験（保安性試験）の結果を示す。
【００７３】
（実施の形態３）
本実施の形態３では、実施の形態１における図１に示す片面金属化ポリプロピレンフィルム７の第１のヒューズ部１３ａ〜第３のヒューズ部１３ｃの幅をそれぞれ０．３ｍｍ、０．４ｍｍ、０．５ｍｍにしたこと以外は実施の形態１と同様な方法でコンデンサを製造した。
【００７４】
上記表１に、本実施の形態３のフィルムコンデンサに６００Ｖの直流電圧を印加し、１０ｋＨｚで４０Ａ（実効値）のリップル電流を印加した際の加速寿命試験２０００時間後におけるコンデンサの容量減少率（ΔＣ／Ｃ）を示す（５個の平均値）。また、表１に直流電圧６００Ｖによる充放電試験時のコンデンサの容量減少率（５個の平均値）と２時間おきに５０Ｖずつ電圧を上昇させたステップアップ試験（保安性試験）の結果を示す。
【００７５】
（実施の形態４）
本実施の形態４では、実施の形態２における図３に示す片面金属化ポリプロピレンフィルム１６の第１のヒューズ部１４ａ〜第４のヒューズ部１４ｄの幅をそれぞれ０．２ｍｍ、０．４ｍｍ、０．６ｍｍ、１．０ｍｍにしたこと以外は実施の形態２と同様な方法でコンデンサを製造した。
【００７６】
上記表１に、本実施の形態４のフィルムコンデンサに６００Ｖの直流電圧を印加し、１０ｋＨｚで４０Ａ（実効値）のリップル電流を印加した際の加速寿命試験２０００時間後におけるコンデンサの容量減少率（ΔＣ／Ｃ）を示す（５個の平均値）。また、表１に直流電圧６００Ｖによる充放電試験時のコンデンサの容量減少率（５個の平均値）と２時間おきに５０Ｖずつ電圧を上昇させたステップアップ試験（保安性試験）の結果を示す。
【００７７】
（比較例１）
次に比較例１について説明する。比較例１のフィルムコンデンサでは、実施の形態１における第１のヒューズ部４ａ〜第３のヒューズ部４ｃの幅Ｗ１、Ｗ２、Ｗ３をすべて０．６ｍｍにしたこと以外は、実施の形態１と同じにして製造した。
【００７８】
上記表１に、比較例１のコンデンサに６００Ｖの直流電圧を印加し、１０ｋＨｚで４０Ａ（実効値）のリップル電流を印加した際の加速寿命試験２０００時間後におけるコンデンサの容量減少率（ΔＣ／Ｃ）を示す（５個の平均値）。また、表１に６００Ｖの直流電圧による充放電試験時のコンデンサの容量減少率（５個の平均値）と２時間おきに５０Ｖずつ電圧を上昇させたステップアップ試験（保安性試験）の結果を示す。
【００７９】
（比較例２）
次に比較例２について説明する。比較例２のコンデンサでは、ヒューズ部４ａ〜４ｃの幅Ｗ１、Ｗ２、Ｗ３をすべて０．２ｍｍにしたこと以外は、実施の形態１と同じにして製造した。
【００８０】
上記表１に、比較例２のコンデンサに６００Ｖの直流電圧を印加し、１０ｋＨｚで４０Ａ（実効値）のリップル電流を印加した際の加速寿命試験２０００時間後におけるコンデンサの容量減少率（ΔＣ／Ｃ）を示す（５個の平均値）。また、表１に６００Ｖの直流電圧による充放電試験時のコンデンサの容量減少率（５個の平均値）と２時間おきに５０Ｖずつ電圧を上昇させたステップアップ試験（保安性試験）の結果を示す。
【００８１】
（比較例３）
次に比較例３について説明する。比較例３のコンデンサでは、実施の形態１におけるヒューズ部４ａ、４ｂ、４ｃの幅を、Ｗ１＝Ｗ２＝０．４ｍｍ、Ｗ３＝０．６ｍｍにしたこと以外は、実施の形態１と同じにして製造した。
【００８２】
上記表１に、比較例３のコンデンサに６００Ｖの直流電圧を印加し、１０ｋＨｚで４０Ａ（実効値）のリップル電流を印加した際の加速寿命試験２０００時間後におけるコンデンサの容量減少率（ΔＣ／Ｃ）を示す（５個の平均値）。また、表１に６００Ｖの直流電圧による充放電試験時のコンデンサの容量減少率（５個の平均値）と２時間おきに５０Ｖずつ電圧を上昇させたステップアップ試験（保安性試験）の結果を示す。
【００８３】
（比較例４）
次に比較例４について説明する。比較例４のコンデンサでは、実施の形態２における片面金属化ポリプロピレンフィルム１６の第１のヒューズ部１４ａ〜第４のヒューズ部１４ｄの幅Ｗ１、Ｗ２、Ｗ３、Ｗ４をそれぞれ１．２ｍｍにしたこと以外は、実施の形態２と同じにして製造した。
【００８４】
上記表１に、比較例４のフィルムコンデンサに６００Ｖの直流電圧を印加し、１０ｋＨｚで４０Ａ（実効値）のリップル電流を印加した際の加速寿命試験２０００時間後におけるコンデンサの容量減少率（ΔＣ／Ｃ）を示す（５個の平均値）。また、表１に６００Ｖの直流電圧による充放電試験時のコンデンサの容量減少率（５個の平均値）と２時間おきに５０Ｖずつ電圧を上昇させたステップアップ試験（保安性試験）の結果を示す。
【００８５】
（比較例５）
次に比較例５について説明する。比較例５のフィルムコンデンサでは、実施の形態２における片面金属化ポリプロピレンフィルム１６の第１のヒューズ部１４ａ〜第４のヒューズ部１４ｄの幅Ｗ１、Ｗ２、Ｗ３、Ｗ４を０．２ｍｍにしたこと以外は、実施の形態２と同じにして製造した。
【００８６】
上記表１に、比較例５のフィルムコンデンサに６００Ｖの直流電圧を印加し、１０ｋＨｚで４０Ａ（実効値）のリップル電流を印加した際の加速寿命試験２０００時間後におけるコンデンサの容量減少率（ΔＣ／Ｃ）を示す（５個の平均値）。また、表１に６００Ｖの直流電圧による充放電試験時のコンデンサの容量減少率（５個の平均値）と２時間おきに５０Ｖずつ電圧を上昇させたステップアップ試験（保安性試験）の結果を示す。
【００８７】
（比較例６）
次に比較例６について説明する。比較例６のフィルムコンデンサでは、実施の形態２における片面金属化ポリプロピレンフィルム１６の第１のヒューズ部１４ａ〜第４のヒューズ部１４ｄの幅Ｗ１＝Ｗ２＝Ｗ３＝０．６ｍｍ、Ｗ４＝１．２ｍｍにしたこと以外は、実施の形態２と同じにして製造した。
【００８８】
上記表１に、比較例６のフィルムコンデンサに６００Ｖの直流電圧を印加し、１０ｋＨｚで４０Ａ（実効値）のリップル電流を印加した際の加速寿命試験２０００時間後におけるコンデンサの容量減少率（ΔＣ／Ｃ）を示す（５個の平均値）。また、表１に６００Ｖの直流電圧による充放電試験時のコンデンサの容量減少率（５個の平均値）と２時間おきに５０Ｖずつ電圧を上昇させたステップアップ試験（保安性試験）の結果を示す。
【００８９】
（性能比較）
本実施の形態１のフィルムコンデンサは、比較例１のコンデンサと比べて各々のヒューズ部の幅の設計を、流れる電流が定常時に均一な電流密度となるように構成してある。このような構成にしてあると、ステップアップ試験で高電圧になっても発火や発煙することなくヒューズ部がきれいに切れた。このことから、高電圧印加などの異常時を想定した場合でもヒューズ部のフィルム幅方向における非蒸着部側（マージン側）に最も近いヒューズ部の幅を細くし、引き出し電極に近づくにつれてヒューズ部の幅を太く構成しておくことが適切であることがわかった。また、各ヒューズ部に流れる電流量は、ヒューズ部が分担する容量比によって決まるので、そのヒューズ部の幅の比率は、前記容量分担比と同じにすることが最もバランスがとれる。
【００９０】
一方、比較例１のコンデンサでは、ヒューズ部の幅を全て０．６ｍｍと同じにしたため、引き出し電極から遠くにあるヒューズ部は、電流密度が小さくなっている。よって、比較例１のコンデンサでは、引き出し電極から遠い位置にあるヒューズ部ほど切れにくいため自己保安機構が働きにくかった。
【００９１】
比較例２のコンデンサでは、ヒューズ部の幅を全て０．２ｍｍと同じにしたため、流れる電流の電流密度が大きくなり過ぎてヒューズ部における発熱が大きいため、ヒューズ部が切れやすく容量減少が大きくなった。
【００９２】
比較例３のコンデンサでは、ヒューズ部の幅Ｗ１とＷ２を０．４ｍｍとし、Ｗ３を０．６ｍｍとした。このようにした場合、最もマージン側に近いヒューズ部の幅Ｗ１の電流密度が小さいため、幅Ｗ１のヒューズ部が切れにくく、自己保安機構が働きにくくなった。
【００９３】
以上説明から明らかなように実施の形態１および比較例１から３の結果を考慮すると、実施の形態１のようにヒューズ部の幅を引き出し電極に近づくにつれて太く構成した方が、寿命、耐電流性、保安性についてバランスがとれたものになることがわかった。
【００９４】
ヒューズ部の幅としては、電位傾度として１００Ｖ／μｍ〜３５０Ｖ／μｍで使用する場合０．１〜２ｍｍの範囲にしておくのが好適であることを実験で確認した。
【００９５】
実施の形態２のフィルムコンデンサでは、比較例４のコンデンサと比べてヒューズ部の幅の設計を、定常時に流れる電流が均一な電流密度となるように構成してある。実施の形態２のような構成にヒューズ部をしておくと、ステップアップ試験で高電圧になっても発火や発煙することなくヒューズ部がきれいに切れた。このことから、高電圧印加などの異常時を想定した場合でもヒューズ部のフィルムの幅方向におけるマージン側に最も近いヒューズ部の幅を細くし、引き出し電極に近づくにつれてヒューズ部の幅を太く構成しておくことが適切であることがわかった。また、各ヒューズ部に流れる電流量は、ヒューズ部が分担する容量比によって決まるので、そのヒューズ部の幅の比率は、前記容量分担比と同じにすることが最もバランスがとれる。
【００９６】
一方、比較例４のコンデンサでは、ヒューズ部の幅を全て１．２ｍｍと同じにしたため、引き出し電極から遠くにあるヒューズ部は、流れる電流の電流密度が小さくなっている。よって、比較例４では、引き出し電極から遠い位置にあるヒューズ部ほど切れにくいため自己保安機構が働きにくかった。
【００９７】
比較例５のコンデンサでは、ヒューズ部の幅を全て０．２ｍｍと同じにしたため、電流密度が大きくなり過ぎてヒューズ部における発熱が大きいため、ヒューズ部が切れやすくコンデンサの容量減少が大きくなった。
【００９８】
比較例６のコンデンサでは、各ヒューズ部の幅Ｗ１＝Ｗ２＝Ｗ３＝０．６ｍｍ、Ｗ４＝１．２ｍｍとしたので、最もマージン側に近いヒューズ部の幅Ｗ１の電流密度が小さいため、幅Ｗ１のヒューズ部が切れにくく、自己保安機構が働きにくくなった。
【００９９】
以上の説明から明らかなように、実施の形態２および比較例４から６の結果を考慮すると、実施の形態２におけるヒューズ部の幅の比率でヒューズ幅を引き出し電極に近づくにつれて太く構成した方が、寿命、耐電流性、自己保安性についてバランスがとれたものになることがわかった。
【０１００】
また、実施の形態３および実施の形態４に示すように自己保安機構が働く範囲のヒューズ部の幅で引出し電極に近づくにつれてヒューズ幅を太くすれば、全て同じ幅にした比較例１、２、４、５および引出し電極に最も近いヒューズ部以外を同じ幅にした比較例３、６のコンデンサの場合よりも寿命、耐電流性、自己保安性の３点でバランスがとれたものができる。
【０１０１】
ヒューズ部の幅としては、電位傾度として１００Ｖ／μｍ〜３５０Ｖ／μｍで使用する場合０．１〜２ｍｍの範囲にしておくのが実施の形態２のような菱形パターンにおいても好適であることを実験で確認した。
【０１０２】
（実施の形態５）
図５は、本実施の形態５のインバータ装置における回路の概略図を示す。図中、４０は実施の形態１〜４で説明した構成の単品のフィルムコンデンサを３個並列にして９００μＦとしたコンデンサである。このインバータ装置は、１０ｋＨｚのスイッチング周波数で６０Ａ（実効値）のリップル電流がコンデンサ４０に流れるようにしてある。バッテリー４１は電圧が５００Ｖである。このような構成でインバータ装置を運転し、モータ４３を駆動させた。
【０１０３】
実施の形態１〜４で説明した構成の単品のフィルムコンデンサにおける形としては、フィルムを巻回後扁平形にしたコンデンサに形成し、３個をケースに入れて樹脂モールドした。このようにして得たコンデンサの体積は、８００ｃｍ３である。
【０１０４】
同じリップル電流を流そうとして市販の電解コンデンサ（定格電圧５００Ｖ）を用いる場合は、５００μＦ×６＝３０００μＦ必要であり、体積として１５００ｃｍ３のコンデンサ部分として占有した。
【０１０５】
表２に、実施の形態５における上記条件でインバータ装置を運転させた場合における定常状態のコンデンサの温度上昇値および８５℃で５０００時間運転後におけるコンデンサの容量減少率を示す。比較のために、上記インバータ装置に市販の３０００μＦの電解コンデンサを使用して上記条件で運転した場合の電解コンデンサの値も表２に示す。
【０１０６】
【表２】
2004087648.tif 000004
【０１０７】
表２の結果から、実施の形態１〜４のフィルムコンデンサを用いれば、電解コンデンサを用いる場合よりも小型で低発熱なインバータ装置を製作することができる。また、適切な蒸着パターンを有するフィルムを用いたコンデンサを使用しているため、長期使用における容量減少が少なく、長寿命のインバータ装置にできる。
【０１０８】
なお、上記各実施の形態において、ヒューズ部は分割電極を区画している非蒸着スリットである辺の中央部に設けてあるが、これに限定されるものではない。
【０１０９】
【発明の効果】
以上説明したように本発明の請求項１に記載の発明は、フィルムの長さ方向の一端縁部に非蒸着部を残して蒸着金属を形成した誘電体フィルムであって、前記蒸着金属は非蒸着スリットで細分化された多数の分割電極とそれを接続するヒューズ部で構成され、フィルムの幅方向において前記分割電極を接続するヒューズ部は前記非蒸着部からの距離が遠くなるにつれてヒューズ部の幅を太く形成している蒸着フィルムで、コンデンサに用いた時に長寿命、耐電流性、保安性の優れたフィルムコンデンサを得ることができる。
【０１１０】
本発明の請求項２に記載の発明は、フィルムの幅方向において細分化された分割電極の面積をフィルムの長さ方向の一端縁部の非蒸着部からの距離が近い順にＳ１、Ｓ２、Ｓ３・・・Ｓｎ、前記分割電極を接続するヒューズ部の幅をそれぞれＷ１、Ｗ２、Ｗ３、・・・Ｗｎとした時に、前記ヒューズ部の幅の比率は、Ｗ１：Ｗ２：Ｗ３：・・・：Ｗｎ＝Ｓ１：（Ｓ１＋Ｓ２）：（Ｓ１＋Ｓ２＋Ｓ３）：・・・：（Ｓ１＋Ｓ２＋Ｓ３・・・＋Ｓｎ）の順で前記非蒸着部からの距離が遠くなるにつれて大きくした蒸着フィルムで、コンデンサに用いた時に長寿命、耐電流性、保安性の優れたフィルムコンデンサを得ることができる。
【０１１１】
本発明の請求項３に記載の発明は、フィルムの長さ方向の一端縁部に非蒸着部を残して蒸着金属を形成した誘電体フィルムであって、前記蒸着金属は非蒸着スリットで細分化された多数の分割電極とそれを接続するヒューズ部で構成され、フィルムの幅方向において細分化された分割電極の面積を前記非蒸着部からの距離が近い順にＳ１、Ｓ２、Ｓ３・・・Ｓｎ、前記分割電極を接続するヒューズ部の幅をそれぞれＷ１、Ｗ２、Ｗ３、・・・Ｗｎ、フィルムの長さ方向に存在するヒューズ部の本数をＮ１、Ｎ２、Ｎ３、・・・Ｎｎとした時に、前記ヒューズ部の幅の比率は、Ｗ１、Ｗ２、Ｗ３、・・・Ｗｎ＝Ｓ１／Ｎ１：（Ｓ１＋Ｓ２）／Ｎ２：（Ｓ１＋Ｓ２＋Ｓ３）／Ｎ３：・・・：（Ｓ１＋Ｓ２＋Ｓ３＋・・・＋Ｓｎ）／Ｎｎに設定した蒸着フィルムで、コンデンサに用いた時に長寿命、耐電流性、保安性の優れたフィルムコンデンサを得ることができる。
【０１１２】
本発明の請求項４に記載の発明は、分割電極の形状が多角形状で、ヒューズ部は前記多角形状の辺に配置している蒸着フィルムで、コンデンサに用いた時に長寿命、耐電流性、保安性の優れたフィルムコンデンサを得ることができる。
【０１１３】
本発明の請求項５に記載の発明は、ヒューズ部の幅を、０．１ｍｍ〜２ｍｍの範囲に設定した蒸着フィルムで、コンデンサに用いた時に自己保安機構が容易に働くフィルムコンデンサを得ることができる。
【０１１４】
本発明の請求項６に記載の発明は、フィルムの長さ方向の一端縁部に非蒸着部を備え、かつ片面に金属を蒸着した誘電体フィルムの２枚を重ねて一対としたもの、あるいはフィルムの長さ方向の一端縁部に非蒸着部を備え、かつ両面に金属を蒸着した誘電体フィルムと金属を蒸着していない誘電体フィルムの２枚を重ねて一対としたものを巻回あるいは積層した素子の端面に引き出し電極を設けたものであって、前記一対の誘電体フィルム上の２つの蒸着金属面の少なくとも１面は非蒸着スリットで細分化された蒸着金属からなる分割電極とそれを接続するヒューズ部で構成され、フィルムの幅方向において前記分割電極を接続するヒューズ部は前記非蒸着部からの距離が遠くなるにつれてヒューズ部の幅を太く形成したフィルムコンデンサで、長寿命、耐電流性、保安性の優れたフィルムコンデンサを得ることができる。
【０１１５】
本発明の請求項７に記載の発明は、フィルムの幅方向において細分化された蒸着金属からなる分割電極の面積をフィルムの長さ方向の一端縁部の非蒸着部からの距離が近い順にＳ１、Ｓ２、Ｓ３・・・Ｓｎ、前記分割電極を接続するヒューズ部の幅をそれぞれＷ１、Ｗ２、Ｗ３、・・・Ｗｎとした時に、前記ヒューズ幅の比率は、Ｗ１：Ｗ２：Ｗ３：・・・：Ｗｎ＝Ｓ１：（Ｓ１＋Ｓ２）：（Ｓ１＋Ｓ２＋Ｓ３）：・・・：（Ｓ１＋Ｓ２＋Ｓ３・・・＋Ｓｎ）の順で前記非蒸着部からの距離が遠くなるにつれて大きくしたフィルムコンデンサで、長寿命、耐電流性、保安性の優れたフィルムコンデンサを得ることができる。
【０１１６】
本発明の請求項８に記載の発明は、フィルムの幅方向において細分化された蒸着金属からなる分割電極の面積をフィルムの長さ方向の一端縁部の非蒸着部からの距離が近い順にＳ１、Ｓ２、Ｓ３・・・Ｓｎ、前記分割電極を接続するヒューズ部の幅をそれぞれＷ１、Ｗ２、Ｗ３、・・・Ｗｎ、フィルムの長さ方向に存在するヒューズ部の本数をＮ１、Ｎ２、Ｎ３、・・・Ｎｎとした時に、前記ヒューズ幅の比率は、Ｗ１、Ｗ２、Ｗ３、・・・Ｗｎ＝Ｓ１／Ｎ１：（Ｓ１＋Ｓ２）／Ｎ２：（Ｓ１＋Ｓ２＋Ｓ３）／Ｎ３：・・・：（Ｓ１＋Ｓ２＋Ｓ３＋・・・＋Ｓｎ）／Ｎｎに設定したフィルムを用いたフィルムコンデンサで、長寿命、耐電流性、保安性の優れたフィルムコンデンサを得ることができる。
【０１１７】
本発明の請求項９に記載の発明は、ヒューズ部の幅を、０．１ｍｍ〜２ｍｍの範囲に設定したフィルムを用いたフィルムコンデンサで、長寿命、耐電流性、保安性の優れたフィルムコンデンサを得ることができる。
【０１１８】
本発明の請求項１０に記載の発明は、分割電極の形状が多角形状であり、ヒューズ部は前記多角形状の辺に配置したフィルムコンデンサで、長寿命、耐電流性、保安性の優れたフィルムコンデンサを得ることができる。
【０１１９】
本発明の請求項１１に記載の発明は、直流用途におけるフィルムの電位傾度を１５０Ｖ／μｍ以上で３５０Ｖ／μｍ以下に設定するフィルムコンデンサで、設計した蒸着金属パターンとフィルム厚みのバランスのとれたフィルムコンデンサを得ることができる。
【０１２０】
本発明の請求項１２に記載の発明は、請求項６〜１１のいずれかに記載のコンデンサを用いたインバータ装置で、温度上昇が少なく、極めて長寿命で、小型にできる。
【図面の簡単な説明】
【図１】本発明の実施の形態１におけるフィルムコンデンサ用のパターン蒸着フィルムの表面を示す模式図
【図２】同実施の形態１における図１の蒸着フィルムを用いたフィルムコンデンサを示す模式図
【図３】同実施の形態２におけるフィルムコンデンサ用のパターン蒸着フィルムの表面を示す模式図
【図４】同実施の形態２における図３の蒸着フィルムを用いたフィルムコンデンサを示す模式図
【図５】同実施の形態５における実施の形態１〜４のフィルムコンデンサを用いたインバータ装置を示す回路図
【図６】従来の蒸着フィルムを示す表面図（分割電極四角形）
【図７】従来のパターン蒸着フィルムを示す表面図（分割電極三角形と菱形）
【符号の説明】
１、１１　非蒸着部
２、１２　非蒸着スリット
３ａ〜３ｃ　分割電極
４ａ〜４ｃ　第１のヒューズ部〜第３のヒューズ部
５　　長さ方向のヒューズ部
７　　片面金属化ポリプロピレンフィルム
８　　片面全体金属化ポリプロピレンフィルム
９　引き出し電極（メタリコン）
１３ａ〜１３ｄ　分割電極
１４ａ〜１４ｄ　第１ヒューズ部〜第４ヒューズ部
１６　片面金属化ポリプロピレンフィルム
１７　片面全体金属化ポリプロピレンフィルム
【図１】
2004087648.tif 000005
【図２】
2004087648.tif 000006
【図３】
2004087648.tif 000007
【図４】
2004087648.tif 000008
【図５】
2004087648.tif 000009
【図６】
2004087648.tif 000010
【図７】
2004087648.tif 000011